БУМАЖНЫЙ ПРОДУКТ

1. Суперкаландрированный бумажный продукт, включающий в себя первые целлюлозные волокна и гипсоволокнистый композиционный продукт в качестве заполняющего пигмента или кроющего пигмента, где гипс в гипсоволокнистом композиционном продукте присутствует в виде кристаллов на поверхности волокна, а кристаллы гипса получены взаимодействием полугидрата сульфата кальция и/или ангидрита сульфата кальция и водной суспензии вторых волокон, и кристаллы гипса имеют размер от 0,1 до 5,0 мкм.
2. Суперкаландрированный бумажный продукт по п.1, отличающийся тем, что первые целлюлозные волокна включают в себя волокна химической массы, механической массы, химико-механической массы или облагороженной макулатурной массы.
3. Суперкаландрированный бумажный продукт по п.1 или 2, отличающийся тем, что второе волокно гипсоволокнистого композиционного продукта включает второе целлюлозное волокно, такое как волокно химической массы, механической массы, химико-механической массы или облагороженной макулатурной массы, или синтетическое волокно.
4. Суперкаландрированный бумажный продукт по п.3, отличающийся тем, что средняя длина второго волокна в гипсоволокнистом композиционном продукте составляет от 0,5 до 5 мм.
5. Суперкаландрированный бумажный продукт по п.1 или 2, отличающийся тем, что массовое соотношение гипса и волокна в гипсоволокнистом композиционном продукте в пересчете на сухое вещество лежит в диапазоне от 95:5 до 50:50, предпочтительно, от 75:25 до 50:50.
6. Суперкаландрированный бумажный продукт по п.1 или 2, дополнительно включающий одно или несколько из следующих веществ: природное или синтетическое полимерное связующее, оптический отбеливатель, реологический модификатор и проклеивающий агент.
7. Суперкаландрированный бумажный продукт по п.1 или 2, отличающийся тем, что количество гипсоволокнистого композиционного продукта составляет от 10 до 60 мас.%, предпочтительно от 20 до 50 мас.%, в пересчете на сухое вещество.
8. Суперкаландрированный бумажный продукт по п.1 или 2, отличающийся тем, что при кристаллизации полугидрат сульфата кальция включает α-полугидрат сульфата кальция или β-полугидрат сульфата кальция.
9. Суперкаландрированный бумажный продукт по п.1 или 2, отличающийся тем, что при кристаллизации массовое соотношение полугидрата сульфата кальция и/или ангидрита сульфата кальция и воды лежит в диапазоне от 0,03 до 0,6:1, предпочтительно от 0,05 до 0,5:1.
10. Суперкаландрированный бумажный продукт по п.1 или 2, отличающийся тем, что при кристаллизации содержание сухого второго волокна составляет от 3 до 30 мас.%.
11. Суперкаландрированный бумажный продукт по п.1 или 2, отличающийся тем, что при кристаллизации содержание полугидрата сульфата кальция и/или ангидрита сульфата кальция составляет от 5 до 57 мас.%.
12. Способ получения суперкаландрированного бумажного продукта, охарактеризованного в любом из пп.1-11, включающий получение смеси, при котором первые целлюлозные волокна смешивают с водой и гипсоволокнистым композиционным продуктом, полученную суспензию подают в формующую часть бумагоделательной машины, затем в обезвоживающей части удаляют воду и образующееся полотно подают в прессовую часть, где удаляют дополнительное количество воды, после этого полотно подают в сушильную часть, где происходит испарение большей части оставшейся воды, и, в конечном итоге, бумагу подвергают суперкаландрированию для улучшения гладкости поверхности и лоска бумаги.
13. Способ по п.12, отличающийся тем, что гипсоволокнистый композиционный продукт используют в виде водного продукта или в сухом виде, возможно в виде порошка, состоящего из частиц.
14. Применение гипсоволокнистого композиционного продукта, в котором гипс присутствует в виде кристаллов на поверхности волокна, где кристаллы гипса получены взаимодействием полугидрата сульфата кальция и/или ангидрита сульфата кальция и водной волокнистой суспензии, кристаллы гипса имеют размер от 0,1 до 0,5 мкм, в качестве заполняющего пигмента или кроющего пигмента в производстве суперкаландрированного бумажного продукта.
15. Применение по п.14, отличающееся тем, что количество гипсоволокнистого композиционного продукта составляет от 10 до 60 мас.%, предпочтительно от 20 до 50 мас.%, в пересчете на сухое вещество суперкаландрированного бумажного продукта.